(57)【要約】【課題】屋根材の断熱効果、耐経年劣化及び遮音性能を向上させること。【解決手段】屋根材１は、金属鋼板の折り曲げ加工によって形成された屋根本体部２と、この屋根本体部２の裏面に配置されるガラス繊維を含んでなる断熱材３を備える。断熱材３はガラス繊維とポリオレフィン系繊維とを含んでいるとよい。また、断熱材３は、ガラス繊維とポリオレフィン系繊維との配合に加えて非親水性の樹脂バインダーを含浸させて加熱処理して形成させるとなおよい。【選択図】図１
2016199892.tif 000002
【特許請求の範囲】
【請求項１】
屋根本体部と、
この屋根本体部の裏面に配置されるガラス繊維を含んでなる断熱材と
を備えた屋根材。
【請求項２】
前記断熱材は、前記ガラス繊維とポリオレフィン系繊維とを含んでなる請求項１に記載の屋根材。
【請求項３】
前記断熱材は、前記ガラス繊維と前記ポリオレフィン系繊維との配合に加えて非親水性の樹脂バインダーを含浸させて加熱処理してなる請求項２に記載の屋根材。
【発明の詳細な説明】
【技術分野】
【０００１】
本発明は断熱性の材料を有する屋根材に関する。
【背景技術】
【０００２】
断熱性を有する屋根材として、鋼材からなる表面材と裏面材との間にポリエチレン、ポリスチレン、ポリウレタン等の樹脂発泡体からなる断熱材を介在させた屋根材が知られている（例えば特許文献１）。
【先行技術文献】
【特許文献】
【０００３】
【特許文献１】特開２００２−３８６５８号公報
【発明の概要】
【発明が解決しようとする課題】
【０００４】
従来の屋根材はその断熱材を構成する樹脂発泡体の経年劣化や熱収縮により断熱性が次第に低下する傾向にある。特に、前記樹脂発泡体は経年的に空気が抜けて収縮する。屋根材の表面材と表面材はその耐用年数が１５年程度と保証されているが、この耐用年数の間に断熱材の劣化が進む。また、断熱材を備えた屋根材は、鋼材のみからなる屋根材よりも雨音の遮音性能に優れるが、さらなる遮音性能が要求されている。
【０００５】
本発明は、以上の事情に鑑み、屋根材の断熱効果、耐経年劣化及び遮音性能を向上させることを課題とする。
【課題を解決するための手段】
【０００６】
そこで、本発明の屋根材は、屋根本体部と、この屋根本体部の裏面に配置されるガラス繊維を含んでなる断熱材を備える。
【発明の効果】
【０００７】
本発明によれば屋根材の断熱効果、耐経年劣化及び遮音性能が向上する。
【図面の簡単な説明】
【０００８】
【図１】（ａ）は発明の実施形態における屋根材の斜視図，（ｂ）は同屋根材の縦側端部の側面図。
【図２】同実施形態の屋根材の裏面側斜視図。
【図３】同実施形態の屋根材の葺設手順を説明した斜視図。
【図４】同実施形態の屋根材の葺設手順を説明した斜視図。
【図５】同実施形態の屋根材が葺設された軒先付近の断面図。
【図６】実施例と比較例５，１２の屋根材の雨音試験結果を示した特性図。
【図７】実施例と比較例６，７の屋根材の雨音試験結果を示した特性図。
【図８】実施例と比較例８，９の屋根材の雨音試験結果を示した特性図。
【図９】実施例と比較例１０，１１の屋根材の雨音試験結果を示した特性図。
【発明を実施するための形態】
【０００９】
以下に図面を参照しながら本発明の実施形態について説明する。
【００１０】
図１に例示した実施形態１の屋根材１は、ステンレス鋼板，銅鋼板，アルミニウム鋼板，ガルバリウム鋼板等に例示される金属鋼板の折り曲げ加工によって形成された屋根本体部２と、この屋根本体部２の裏面に配置固定される断熱材３とを備える。
【００１１】
屋根本体部２の軒側縁部の裏面側には、屋根材１の葺設時に他の屋根材１の被嵌合部２２と嵌合する嵌合部２１が屋根本体部２の長手方向に沿って屋根本体部２と一体的に形成されている。嵌合部２１は、前記葺設時に他の屋根材１の被嵌合部２２における挿入溝２２１に挿し込まれる挿入部２１１を有する。
【００１２】
一方、この屋根本体部２の棟側縁部付近には、屋根材１の葺設時に他の屋根材１の嵌合部２１と嵌合する被嵌合部２２が前記長手方向に沿って屋根本体部２と一体的に形成されている。被嵌合部２２には、前記葺設時に他の屋根材１の嵌合部２１における挿入部２１１が挿し込まれる挿入溝２２１が屋根本体部２のあやめ折り加工により形成されている。
【００１３】
また、この被嵌合部２２の棟側縁部には、図５に示したように屋根材１が野地板４に固定される際に固定具５が打ち付けられる固定部２３が前記長手方向に沿って屋根本体部２と一体的に形成されている。
【００１４】
さらに、屋根材１の一方の短手縁部には、この屋根材１の葺設時に他の屋根材１の短手縁部における係合溝２５に挿入される係合部２４が当該縁部に沿って屋根本体部２と一体的に形成されている。一方、この屋根材１の他方の短手縁部付近には、前記葺設時に他の屋根材１の係合部２４が挿入される係合溝２５が当該縁部に沿って形成されている。
【００１５】
そして、屋根材１の裏面には、図１，図２に示したように断熱材３が接着剤によって配置固定されている。断熱材３はガラス繊維を含んでなる。ガラス繊維としてはグラスウールが適用される。
【００１６】
断熱材３は、具体的には、ガラス繊維とポリオレフィン系繊維とを含んでなる。より具体的には、ガラス繊維とポリオレフィン系繊維との配合に加えて樹脂バインダーを含浸させたものを加熱処理し、この加熱処理物の積層体を加熱加圧さらに冷却加圧して得られた成型体を所定の形状にトリミングすることにより形成される。
【００１７】
さらに具体的には、樹脂バインダーとしてポリオレフィン系繊維に例示される非親水性樹脂繊維を添加してグラスウールとポリプロピレン繊維とを混紡して加熱処理し、この加熱処理物の積層体を加熱加圧した後に冷却加熱して得られた成形体をマット状にトリミングすることにより、断熱材３が得られる。そして、この断熱材３の化粧面に対してポリエチレンとポリアミド系繊維とをアロイ化した樹脂フィルムがコーティングされる。
【００１８】
図３〜図５を参照しながら屋根材１の葺設手順の一例について説明する。
【００１９】
先ず、図３に示したように野地板４に固定された一番目の屋根材１の係合溝２５に対して二番目の屋根材１の係合部２４を挿し込んだ状態で当該二番目の屋根材１を軒側から棟側にスライドさせる。そして、この一番目の屋根材１の被嵌合部２２の一端側部分と二番目の屋根材１の被嵌合部２２の一端側部分とが重なり合うと、この両者の屋根材１はその長手方向に係合した状態となる。その後、この二番目の屋根材１は図５に示したように固定部２３に固定具５が打ち付けられて野地板４に固定される。以上の工程を繰り返すことにより、図４に示したように複数の屋根材１がその長手方向連続的に係合した状態で野地板４に固定される。
【００２０】
棟側二段目の屋根材１を葺設する際には、先ず、図４に示したように一段目における任意の屋根材１の挿入溝２２１に対して一番目の屋根材１の挿入部２１１を挿し込ませる。次に、図３に示したように二番目の屋根材１を軒側から棟側にスライドさせると、この一番目の屋根材１と二番目の屋根材１はその長手方向に係合した状態となる。この棟側二段目における一番目及び二番目の屋根材１は固定部２３に対して固定具５が打ち付けられて野地板４に固定される。以上の工程を繰り返すことにより棟側二段目において複数の屋根材１がその長手方向連続的に係合した状態で野地板４に固定される。
【００２１】
そして、軒側三段目以降も上記の工程が繰り返されることにより、建屋の野地板４に屋根材１が葺設される。
【実施例】
【００２２】
以下に屋根材１の実施例について説明する。
【００２３】
表１は実施例及び比較例１〜４の断熱材の耐熱性試験結果を示したものである。
【００２４】
実施例の断熱材は、ガラス繊維（ＧＦ）とポリプロピレン繊維（ＰＰ）の配合比率がＧＦ／ＰＰ＝８０／２０である成形体である。
【００２５】
比較例１〜４の断熱材は従来の材料からなる断熱材である。
比較例１の断熱材は、発泡スチロールの成形体である。
比較例２の断熱材は、ウレタンの成形体である（表面には紙が貼り付けられている）。
比較例３の断熱材は、ウレタンの成形体である（表面には紙が貼り付けられていない）。
比較例４の断熱材は、発泡ポリエチレンの成形体である。
【００２６】
耐熱試験では、試験品（実施例及び比較例の断熱材）を、８５℃の雰囲気のもと１日，２日，３日及び７日の所定時間熱処理した後、室温（２３℃）の雰囲気のもと１時間静置した後の当該試験品の寸法変化率を測定した。
【００２７】
表１に示された各試験品の寸法変化率の結果から明らかなように、実施例の断熱材は、その寸法変化率の絶対値が比較例の寸法変化率の絶対値よりも顕著に低くなり、従来の断熱材と比べて熱収縮が少なく、熱劣化せずに断熱性能を維持できること確認された。
【００２８】
【表１】
2016199892.tif 000003
【００２９】
表２は実施例及び比較例５〜１２の屋根材の雨音試験結果を示したものである。
【００３０】
実施例の屋根材は、ガルバリウム鋼板からなる屋根本体部の裏面に断熱材としてガラス繊維（ＧＦ）とポリプロピレン繊維（ＰＰ）の配合比率がＧＦ／ＰＰ＝８０／２０である成形体を固着させてなる。
【００３１】
比較例５〜１２の屋根材は従来の屋根材である。
比較例５の屋根材は、ガルバリウム鋼板からなる屋根本体部の裏面に断熱材として石綿スレートの成形体を固着させてなる。
比較例６の屋根材は、ガルバリウム鋼板からなる屋根本体部のみからなる。
比較例７の屋根材は、ガルバリウム鋼板からなる屋根本体部の裏面に断熱材としてポリエチレンの成形体を固着させてなる。
比較例８の屋根材は、ガルバリウム鋼板からなる屋根本体部の裏面に断熱材としてポリ塩化ビニルの成形体を固着させてなる。
比較例９の屋根材は、ガルバリウム鋼板からなる屋根本体部の裏面に断熱材としてＰＥＴ（ポリエチレンテレフタレート）不織布の成形体を固着させてなる。
比較例１０の屋根材は、ガルバリウム鋼板からなる屋根本体部の裏面に断熱材として発泡ウレタンの成形体を固着させてなる。
比較例１１の屋根材は、ガルバリウム鋼板からなる屋根本体部の裏面に断熱材として硬質ウレタンの成形体を固着させてなる。
比較例１２の屋根材は、粘土瓦である。
【００３２】
雨音試験では、試験品（実施例及び比較例の屋根材）から２００ｍｍの高さ位置から１ｇの鉄球を落下させて試験品に衝突する際の音量を試験品から７０ｍｍ下方の位置において測定した。
【００３３】
表２の雨音試験結果及び図６〜図９に示された実施例と比較例の周波数と音量との関係から明らかなように、実施例の屋根材によれば比較例の屋根材と比べて日常生活に重要な３００〜３０００Ｈｚ帯で１０ｄＢ程度の雨音低減効果が得られることが確認された。
【００３４】
特に、雨音は５００〜２５００Ｈｚ帯であると言われているので、実施例の屋根材はこの周波数帯での遮音効果が比較例５〜１２の屋根材と比べて顕著に優れていることが図６〜図９の特性図から確認できる。
【００３５】
【表２】
2016199892.tif 000004
【００３６】
以上の実施例の性能試験結果のように本発明の屋根材はその断熱効果、耐経年劣化及び遮音性能の向上が実現したものとなっている。
【００３７】
具体的には、本発明の断熱材を構成するガラス繊維の高い断熱性能（０．０３Ｗ／ｍ・Ｋ）により、夏場でも快適な室内環境が維持される。
【００３８】
また、この断熱材はその吸音性能の質量の高いガラス繊維による制振効果により雨音を低減できる
さらに、この断熱材は、寸法変化率が従来の断熱材と比べて顕著に少ないので、屋根材の形状に特有の潰れやすさを無くすことができ、屋根材の美しさを保つことができる。
【００３９】
そして、この断熱材は、その構成成分の多くが無機物であるので、ポリエチレン、ウレタン、スチロール等の従来の断熱材に比べて、自然環境での熱劣化及び経時劣化がほとんどなくなる。
【００４０】
また、この断熱材に含浸した樹脂バインダーは非親水性であるので、成形性と強度が高まっており、鋼板や施工ボルトの結露時の水による汚染、劣化がほとんどなくなる。
【００４１】
さらに、この断熱材は、ガラス繊維とポリオレフィン系繊維との配合物に含浸した樹脂バインダーが加熱処理によって熱融着しているので、従来のガラス繊維系の断熱材に比べて、成形性と強度、さらには非イッチング性、耐候性が向上したものとなる。
【符号の説明】
【００４２】
１…屋根材
２…屋根本体部
３…断熱材
【図１】
2016199892.tif 000005
【図２】
2016199892.tif 000006
【図３】
2016199892.tif 000007
【図４】
2016199892.tif 000008
【図５】
2016199892.tif 000009
【図６】
2016199892.tif 000010
【図７】
2016199892.tif 000011
【図８】
2016199892.tif 000012
【図９】
2016199892.tif 000013